СМЕШАННЫЕ КАТАЛИТИЧЕСКИЕ КОМПОЗИЦИИ МЕТАЛЛИЧЕСКИХ КРУПНОКРИСТАЛЛИЧЕСКИХ МОЛЕКУЛЯРНЫХ СИТ, КАТАЛИТИЧЕСКИЕ ИЗДЕЛИЯ, СИСТЕМЫ И СПОСОБЫ

1. Каталитическое изделие, включающее подложку, имеющую, по меньшей мере, покрытие из пористого оксида на ней, так, чтобы содержать и первое молекулярное сито, промотированное медью, и второе молекулярное сито, промотированное железом, при этом первые и вторые молекулярные сита имеют d6r блок и первое молекулярное сито имеет кристаллы кубической формы со средним размером кристалла от около 0.5 до около 2 микрон, где массовое соотношение промотированного медью молекулярного сита к промотированному железом молекулярному ситу составляет от около 1:1 до около 4:1, при этом каталитическое изделие действует для катализа восстановления оксидов азота в присутствии восстановителя.
2. Каталитическое изделие по п. 1, в котором первые и вторые молекулярные сита каждое имеют тип структуры, независимо выбранный из группы, включающей AEI, AFT, AFX, СНА, ЕАВ, ЕМТ, ERI, FAU, GME, JSR, KFI, LEV, LTL, LTN, MOZ, MSO, MWW, OFF, SAS, SAT, SAV, SBS, SBT, SFW, SSF, SZR, TSC, WEN, и их комбинации.
3. Каталитическое изделие по п. 2, в котором первые и вторые молекулярные сита каждое представляют собой 8-кольцевые молекулярные сита с малыми порами, независимо выбранные из AEI, AFT, AFX, СНА, ЕАВ, ERI, KFI, LEV, SAS, SAT, и SAV.
4. Каталитическое изделие по п. 3, в котором первые и вторые молекулярные сита каждое имеют тип структуры, независимо выбранный из AEI, СНА, и AFX.
5. Каталитическое изделие по п. 4, в котором каждое из первых и вторых молекулярных сит имеет тип структуры СНА.
6. Каталитическое изделие по п. 5, в котором первые и вторые молекулярные сита, имеющие тип структуры СНА независимо выбраны из алюмосиликатного цеолита, боросиликата, галлосиликата, SAPO, АlРО, MeAPSO, и МеАРО.
7. Каталитическое изделие по п. 5, в котором первые и вторые молекулярные сита, имеющие тип структуры СНА, независимо выбраны из группы, включающей SSZ-13, SSZ-62, природный шабазит, цеолит K-G, Linde D, Linde R, LZ-218, LZ-235, LZ-236, ZK-14, SAPO-34, SAPO-44, SAPO-47, и ZYT-6.
8. Каталитическое изделие по любому из пп. 1-7, в котором массовое соотношение промотированного медью молекулярного сита к промотированному железом молекулярному ситу составляет от около 1:1 до 2:1.
9. Каталитическое изделие по любому из пп. 1-7, в котором каталитическое изделие является эффективным для катализа селективного каталитического восстановления оксидов азота в присутствии восстановителя при температурах от около 200°С до около 600°С.
10. Каталитическое изделие по любому из пп. 1-7, в котором первые и вторые молекулярные сита каждое имеет тип структуры СНА, имеющий соотношение диоксида кремния к оксиду алюминия от около 10 до около 50.
11. Каталитическое изделие по любому из пп. 1-7, в котором медь присутствует в количестве от около 0.1 до около 5 мас. % в пересчете на массу всего покрытия из пористого оксида.
12. Каталитическое изделие по любому из пп. 1-7, в котором железо присутствует в количестве от около 0.1 до около 10 мас. % в пересчете на массу всего покрытия из пористого оксида.
13. Каталитическое изделие по любому из пп. 1-7, в котором железо присутствует в количестве от около 0.1 до около 5 мас. % в пересчете на массу всего покрытия из пористого оксида.
14. Каталитическое изделие по п. 13, в котором железо присутствует в количестве от около 1 до около 3 мас. % в пересчете на массу всего покрытия из пористого оксида.
15. Каталитическое изделие по любому из пп. 1-7, в котором первые молекулярные сита имеют средний размер кристалла от около 0.8 микрон до около 1.2 микрон.
16. Каталитическое изделие по любому из пп. 1-7, в котором первые молекулярные сита имеют средний размер кристалла около 1 микрон.
17. Каталитическое изделие по любому из пп. 1-7, в котором вторые молекулярные сита имеют кристаллы кубической формы со средним размером кристалла от около 0.5 до около 2 микрон.
18. Каталитическое изделие по п. 17, в котором вторые молекулярные сита имеют средний размер кристалла от около 0.8 микрон до около 1.2 микрон.
19. Каталитическое изделие по любому из пп. 1-7, в котором первые и вторые молекулярные сита имеют средний размер кристалла от около 0.8 микрон до около 1.2 микрон.
20. Каталитическое изделие по любому из пп. 1-7, в котором первые и вторые молекулярные сита имеют средние размеры кристалла около 1 микрон.
21. Каталитическое изделие по любому из пп. 1-7, в котором первое молекулярное сито и второе молекулярное сито находятся в зонированной по боковой линии или слоистой конфигурации относительно друг друга или находятся в однородной смеси друг с другом.
22. Каталитическое изделие по любому из пп. 1-7, в котором первое молекулярное сито и второе молекулярное сито содержатся в том же покрытии из пористого оксида.
23. Каталитическое изделие по любому из пп. 1-7, в котором первое молекулярное сито и второе молекулярное сито находятся в отдельных покрытиях из пористого оксида.
24. Каталитическое изделие по п. 1, в котором подложка включает фильтр.
25. Каталитическое изделие по п. 24, в котором фильтр представляет собой фильтр с проточными стенками.
26. Каталитическое изделие по п. 24, в котором подложка представляет собой проточную подложку.
x
x
27. Способ селективного восстановления оксидов азота (NO), при этом способ включает контакирование газового потока, содержащего NO, с каталитическим изделием, включающим, по меньшей мере, покрытие из пористого оксида на нем, в котором покрытие из пористого оксида включает первое молекулярное сито, промотированное медью, и второе молекулярное сито, промотированное железом, при этом первые и вторые молекулярные сита имеют d6r блок и первые молекулярные сита имеют кристаллы кубической формы со средним размером кристалла от около 0.5 до около 2 микрон, где массовое соотношение промотированного медью молекулярного сита к промотированному железом молекулярному ситу составляет от около 1:1 до около 4:1.
28. Способ по п. 27, в котором вторые молекулярные сита имеют кристаллы кубической формы со средним размером кристалла от около 0.5 до около 2 микрон.
29. Способ по п. 27, в котором первые и вторые молекулярные сита имеют средний размер кристалла от около 0.8 микрон до около 1.2 микрон.
30. Способ по п. 27, в котором первые и вторые молекулярные сита имеют средние размеры кристалла около 1 микрон.
31. Способ по любому из пп. 27-30, в котором массовое соотношение промотированного медью молекулярного сита к промотированному железом молекулярному ситу составляет от около 1:1 до около 2:1.
32. Способ по любому из пп. 27-30, в котором первое молекулярное сито и второе молекулярное сито содержатся в том же покрытии из пористого оксида.
33. Способ по любому из пп. 27-30, в котором первое молекулярное сито и второе молекулярное сито находятся в отдельных покрытиях из пористого оксида.
34. Способ по любому из пп. 27-30, в котором первое молекулярное сито и второе молекулярное сито находятся в зонированной по боковой линии или слоистой конфигурации относительно друг друга или находятся в однородной смеси друг с другом.
x
35. Система для обработки выхлопных газов из двигателя для обедненной смеси, содержащих NO, при этом система включает каталитическое изделие по любому из пп. 1-7 и, по меньшей мере, другой компонент обработки выхлопных газов.